(57)【要約】【課題】耐熱性高分子の分子鎖の熱伝達を効率的に発生するよう結晶化度を上げ、伸びきり結晶比率を上げることによって熱エネルギ−伝達装置や超電導コイル用巻枠、スペ−サー、パソコン用放熱材料、等に有用な繊維方向のみに高い熱伝導率を示す繊維を提供すること。【解決手段】２００Ｋにおける繊維方向の熱伝導率が少なくとも０．５Ｗ／ｃｍ・Ｋ以上で、繊維に垂直方向の熱伝導率の少なくとも２０倍以上であり、且つ熱分解温度または融点が２５０℃以上である高機能性高耐熱熱伝導性有機繊維。【特許請求の範囲】
【請求項１】
２００Ｋにおける繊維方向の熱伝導率が少なくとも０．５Ｗ／ｃｍ・Ｋ以上で、繊維に垂直方向の熱伝導率の少なくとも２０倍以上であり、且つ熱分解温度または融点が２５０℃以上であることを特徴とする高機能性高耐熱熱伝導性有機繊維。
【請求項２】
２００Ｋにおける繊維方向の熱拡散率が少なくとも１０ｍｍ２／ｓｅｃ以上で、繊維に垂直方向の熱拡散率の少なくとも２０倍以上であることを特徴とする請求項１記載の高機能性高耐熱熱伝導性有機繊維。
【発明の詳細な説明】
【０００１】
【発明の属する技術分野】
本発明は，たとえば熱エネルギー伝達装置や超電導コイル用巻枠，スぺーサー，またパソコン用放熱材料用の伝熱部材用繊維に関する。
【０００２】
【従来の技術】
従来，熱の伝達には金属が用いられた．しかし金属は導電性があり，たとえば超電導コイル用ボビン材料等コイル周辺材料としては不都合がある．この様な場合，熱的には不導体であっても電気絶縁材料を使用するしか方法はない。または窒化アルミ等の高熱電導セラミックスを使用されてきた。
【０００３】
また金属は伝熱性が当方的であるので一定方向に熱を伝達する必要がある場合に熱が漏れてしまう可能性がある。また風雨にさらされる場所で使用した場合，錆による破壊，変性が問題となる。
【０００４】
パソコン用放熱材料など電子機器の放熱にはカーボン繊維が用いられている．しかしカーボン繊維には電気電導性があり，これが問題となる部品もある。
【０００５】
【発明が解決しようとする課題】
以上述べたように熱伝達が必要とされるところには金属，窒化アルミ等の特殊なセラミックス，又はカーボン繊維等が用いられてきた。しかし上述のように金属は電気絶縁性が要求される用途には使えない。またセラミックスは取扱性が悪く，わずかな衝撃で破損してしまう．カーボン繊維は電導性をもっており，わずかでも導電性が問題となるところでは使用できない．また金属やセラミックスは等方的熱伝導性を有し，熱移動にある方向性をもたせなければならない場合に放熱性も合せ持つため，熱の伝達ロスが生じる。
【０００６】
本発明は上記従来技術を考慮してなされたもので，電気絶縁性を有し，取り扱い性に優れ，さらにある特定方向のみに高い熱伝導性を有する有機高分子繊維を提供することを目的とする。
【０００７】
【課題を解決するための手段】
即ち本発明は下記の構成からなる。
１．２００Ｋにおける繊維方向の熱伝導率が少なくとも０．５Ｗ／ｃｍ・Ｋ以上で、繊維に垂直方向の熱伝導率の少なくとも２０倍以上であり、且つ熱分解温度または融点が２５０℃以上であることを特徴とする高機能性高耐熱熱伝導性有機繊維。
２．２００Ｋにおける繊維方向の熱拡散率が少なくとも１０ｍｍ２／ｓｅｃ以上で、繊維に垂直方向の熱拡散率の少なくとも２０倍以上であることを特徴とする上記第１記載の高機能性高耐熱熱伝導性有機繊維。
【０００８】
上記課題を解決する具体的手段としては高分子の分子鎖方向の格子振動による熱の伝搬による寄与率の向上が考えられる。例えばポリエチレンの結晶は分子鎖軸方向に高い熱伝導性をもつことが知られている。詳しくはＣ．  Ｌ．  ＣｈｏｙらによるＪ．  Ｐｏｌｙｍ．  Ｓｃｉ．，  Ｐｏｌｙｍ  Ｐｈｙｓ．  Ｅｄ．，  ２３，  １４９５  （１９８５）  等に記述されている。これらの記述によると高分子結晶の熱伝導率は比熱と音速と熱拡散率により熱拡散率は格子振動の平均自由行程に比例することが知られている。格子振動の平均自由行程は結晶が大きいほど長く，また格子欠陥の存在すると短くなる。即ち完全伸びきり鎖構造の結晶が高く配向すると熱伝導率は高くなることを示唆する。また，結晶／非晶の混合状態において結晶配向角が０に近く，またそのモルフォロジーを直列／並列複合体モデルで近似した場合に連続体結晶相の比率が高い程，熱伝導率が高くなることが予測される。実際，ポリエチレン分子鎖が伸びきり構造を成す高強度ポリエチレン繊維ダイニーマＳＫ−６０は繊維方向に高い熱伝導性を示すことが知られている。また高強度ＰＢＯ繊維も同等の熱伝導率を示すことが知られている。これらは藤代らによるＪｐｎ，  Ｊ．  Ａｐｐｌ．  Ｐｈｙｓ．  に詳細に記述されている。これら有機高分子繊維は高い熱伝導率を示し，上記課題を解決するものの，先に述べた金属，特殊セラミックス程の熱伝導率は有しない。また有機繊維は一般に熱に弱い。たとえば高強度ポリエチレン繊維は熱伝導性、比強度、比弾性率、軽量性などに優れた特性を示すが、融点が１４５℃付近であり、耐熱用途には使えない。一方、伝熱用途は極低温あるいは高温領域での使用が考えられ、後者については耐熱性が要求される。そこで我々はさらに耐熱性高分子の分子量を上げることにより分子鎖長を上げ，結晶化度を上げ，結晶欠陥の比率を引き下げ，伸びきり鎖結晶部分を増大させることによって本発明の請求項に示す高熱伝導性有機高分子繊維を得た。
【０００９】
本発明は有機高分子の分子鎖の配列状態を特定の状態となるように繊維を作製することによって高い熱伝導性を発現するものである．本発明に用いられる極限粘度［η］が５以上のポリベンゾビスオキサゾール（ＰＢＯ）、アラミド等が挙げられるが、ＰＢＯがもっとも望ましい。
【００１０】
本発明の高熱伝導有機高分子繊維は結晶化度９０％以上、伸びきり結晶部分が従来の高配向繊維より増大する必要があり、鋭意検討の結果、以下の製法により得られたものである。
【００１１】
本発明に係る繊維を製造する方法は、慎重でかつ新規な製造法を採用する必要があり以下に開示する方法を推奨するがもちろんそれに限定されるものではない。即ち、当該繊維の製造に当たっては、その原料となる高分子量のポリエチレンの極限粘度［η］は５以上であることが肝要であり、好ましくは１０以上、さらに好ましくは１５以上である。極限粘度が５未満であると、ポリエチレンを溶液状態としたときに高分子の絡み合い状態が少なく、繊維状とした後に高い延伸倍率まで延伸することが出来ずに本来所望とする繊維の配高度の糸が得られない。一方、上記の如く極限粘度に上限は無いが、あまりに極限粘度が高くなると、絡み合い点間の分子量が小さくなることから、これもまた高い延伸倍率まで延伸することが出来ずに本来所望とする高配向度の糸を得ることが出来ない。このような観点から原料となるポリマーの極限粘度は３０以下が好ましい。
【００１２】
従来繊維の製造プロセスのおいては、紡糸速度を早くすることにより一般的に高配向の繊維を得ることが知られている。本発明者らはこの常識に反して、紡糸の段階でむしろ積極的に繊維を配高させないような紡糸条件、つまり低紡糸速度で糸を巻き取った繊維から最終的には高配高となる繊維の製造プロセスを確立し、高配高且つ高熱伝導性有機高分子繊維を得る方法を見出し本発明に到達した。
【００１３】
即ち前述のように、繊維を低配高の状態で巻き取った後、該繊維を極めて高倍率で延伸することにより極めて高い分子鎖の配列状態を繊維の構造内に作りせしめ高い熱伝導性を発現せしめるものである。
【００１４】
本発明にかかる繊維を製造する際に推奨される手法は、紡糸での延伸倍率（吐出線速度と紡糸速度の比）を低くすることである。すなわち、吐出が不安定で無い限り、可能な限り直径の小さな口金を利用し出てきた吐出溶液を紡糸が不安定で無い限りできるだけ低速で巻き取ることが重要である。この時、紡糸の不安定性を改善する為に出てきた吐出溶液を強制的に冷却しても良い。冷却媒体は、不活性ガスや溶媒と非相溶の液体が推奨される。不活性ガスは特に何を用いても構わないが、経済的な観点から窒素が推奨される。また、同様の理由から非相溶の溶媒は、水が推奨される。非常に低延伸倍率で紡糸されることにより、詳細はさでかではないものの、紡糸後の延伸プロセスで効率良く高配向するような構造が繊維内に形成されるものであると推測している。
【００１５】
この様にして得られた繊維は、再度加熱されて残留溶剤を蒸発せしめながら数倍に延伸を行い、場合によって多段階延伸を行っても良い。高配向の糸を得るという観点から少なくとも２段延伸することが好ましい。さらに好ましくは、３段延伸することが好ましい。紡糸で繊維内に形成された構造は、延伸過程で効率良く繊維の軸方向に配向する。このようにして、前述の極めて優れた特性を有する新規な繊維を得る事ができる。
【００１６】
本発明による有機高分子繊維はその伸びきり鎖構造により繊維方向には０．５Ｗ／ｃｍ・Ｋ以上の高熱伝導性を有し、一方、その垂直方向には、その配向性により繊維方向の１／２０以下の低熱伝導性を示す。また電子供与体を有しないため伝導電子は固体内に存在せず電気絶縁性を有する。
【００１７】
【実施例】
以下、実施例によって本発明をさらに詳述するが、下記実施例は本発明を制限するものではなく、前・後記の趣旨を逸脱しない範囲で変更実施することはすべて本発明の技術範囲に包含される。
【００１８】
本発明で用いた実験方法を以下に示す。
【００１９】
（実験方法）
熱伝導率の測定はヒーターに２点間の温度差ΔＴが１Ｋとなるように一定の電流を流し，ｋ＝ＱＬ／（ΔＴＳ）を用いて定常熱流法により測定した。ここでＱは流す熱量、Ｌは温度計間の距離、Ｓは試料の断面積である。本実験方法を用いて測定した実施例を以下に示す。
【００２０】
（実施例１）
ＰＢＯ溶液より以下の繊維を紡糸して得た。トータルの繊維の繊度は５３０ｄＴｅｘ（収束性を付与する為の油剤を含む）であった。得られた繊維の結晶化度は９７％、配向角はｃ軸が３ｄｅｇであった。
【００２１】
（実施例２）
アラミドより実施例１と同様に繊維を作成した。得られた繊維の結晶化度は９７％、配向角はｃ軸が２．８ｄｅｇであった。
【００２２】
（比較例）
高強度ポリエチレン繊維ＳＫ−６０（東洋紡製）（比較例１）、高強度ＰＢＯ繊維Ｚｙｌｏｎ  ＨＭ（東洋紡製）  （比較例２）、及び高強度アラミド繊維Ｋｅｖｌａｒ４９（東レデュポン製）  （比較例３）についても実施例と同様に評価した。
【００２３】
（評価結果）
実施例、比較例の結果を表１に示す。
【００２４】
（熱伝導率）
実施例に示したＰＢＯおよびアラミド繊維は繊維方向に０．５Ｗ／ｃｍＫ以上の高い熱伝導率と繊維軸に垂直方向に対し２０倍以上の高い異方性を示した。
【００２５】
【表１】
2004225170.tif 000002
【００２６】
【発明の効果】
耐熱性高分子の分子鎖の熱伝達を効率的に発生するよう結晶化度を上げ、伸びきり結晶比率を上げることによって繊維方向のみに高い熱伝導率を示す繊維を提供することが可能となった。